"セルロースエーテル、ポリアクリルアミド系高分子凝集剤、及び無機凝集剤を含むタイルセメントモルタル用混和剤組成物。前記セルロースエーテルは、アルキルセルロース、ヒドロキシアルキルアルキルセルロース、及びヒドロキシアルキルセルロースからなる群から選択された少なくとも1種を含む請求項1に記載のタイルセメントモルタル用混和剤組成物。前記セルロースエーテルは、メチルセルロース、ヒドロキシプロピルメチルセルロース、ヒドロキシエチルメチルセルロース、エチルヒドロキシエチルセルロース及びヒドロキシエチルセルロースからなる群から選択された少なくとも1種を含む請求項2に記載のタイルセメントモルタル用混和剤組成物。2w/vの濃度を有する前記セルロースエーテル水溶液の粘度が、ブルックフィールド粘度計で測定するとき、20°C及び20rpmの条件で、10~200,000cpsである請求項1に記載のタイルセメントモルタル用混和剤組成物。前記セルロースエーテルを、15~69重量の比率で含む請求項1に記載のタイルセメントモルタル用混和剤組成物。前記ポリアクリルアミド系高分子凝集剤は、非イオン性ポリアクリルアミド、陽イオン性ポリアクリルアミド、及び陰イオン性ポリアクリルアミドからなる群から選択された少なくとも1種の化合物を含む請求項1に記載のタイルセメントモルタル用混和剤組成物。前記ポリアクリルアミド系高分子凝集剤は、平均粒径が互いに異なる2種以上のポリアクリルアミド系高分子凝集剤を含む請求項1に記載のタイルセメントモルタル用混和剤組成物。前記ポリアクリルアミド系高分子凝集剤は、平均粒径が20~100μmである小粒径ポリアクリルアミド系高分子凝集剤、及び平均粒径が150~250μmである大粒径ポリアクリルアミド系高分子凝集剤を、20:80~80:20重量の比率で含む請求項7に記載のタイルセメントモルタル用混和剤組成物。前記混和剤組成物において、前記ポリアクリルアミド系高分子凝集剤の含有量は0.2~10重量である請求項1に記載のタイルセメントモルタル用混和剤組成物。前記無機凝集剤は、アルミン酸ナトリウム、アルミン酸カルシウム、及び硫酸アルミニウムからなる群から選択された少なくとも1種の化合物を含む請求項1に記載のタイルセメントモルタル用混和剤組成物。前記混和剤組成物において、前記無機凝集剤の含有量は21~85重量である請求項1に記載のタイルセメントモルタル用混和剤組成物。セメント及び請求項1~11のいずれか一項に記載の混和剤組成物を含むタイルセメントモルタル組成物。前記タイルセメントモルタル組成物において、前記混和剤組成物の含有量は0.2~2重量である請求項12に記載のタイルセメントモルタル組成物。本発明の一具現例は、セルロースエーテル、ポリアクリルアミド系高分子凝集剤及び無機凝集剤を含むタイルセメントモルタル用混和剤組成物を提供するものである。本発明の他の具現例は、前記混和剤組成物を含むタイルセメントモルタル組成物を提供するものである。本発明の一側面は、セルロースエーテル、ポリアクリルアミド系高分子凝集剤、及び無機凝集剤を含むタイルセメントモルタル用混和剤組成物を提供する。前記セルロースエーテルは、アルキルセルロース、ヒドロキシアルキルアルキルセルロース、及びヒドロキシアルキルセルロースからなる群から選択された少なくとも1種を含んでもよい。前記セルロースエーテルは、メチルセルロース、ヒドロキシプロピルメチルセルロース、ヒドロキシエチルメチルセルロース、エチルヒドロキシエチルセルロース、及びヒドロキシエチルセルロースからなる群から選択された少なくとも1種を含んでもよい。2w/vの濃度を有する前記セルロースエーテル水溶液の粘度は、ブルックフィールド粘度計で測定するとき、20°C及び20rpmの条件で、10~200,000cpsであってもよい。前記混和剤組成物において、前記セルロースエーテルの含有量は、15~69重量であってもよい。前記ポリアクリルアミド系高分子凝集剤は、非イオン性ポリアクリルアミド、陽イオン性ポリアクリルアミド、及び陰イオン性ポリアクリルアミドからなる群から選択された少なくとも1種の化合物を含んでもよい。前記ポリアクリルアミド系高分子凝集剤は、平均粒径が互いに異なる2種以上のポリアクリルアミド系高分子凝集剤を含んでもよい。前記ポリアクリルアミド系高分子凝集剤は、平均粒径が20~100μmである小粒径ポリアクリルアミド系高分子凝集剤、及び平均粒径が150~250μmである大粒径ポリアクリルアミド系高分子凝集剤を、20:80~80:20重量の比率で含んでもよい。前記混和剤組成物において、前記ポリアクリルアミド系高分子凝集剤の含有量は0.2~10重量であってもよい。前記無機凝集剤は、アルミン酸ナトリウム、アルミン酸カルシウム、及び硫酸アルミニウムからなる群から選択された少なくとも1種の化合物を含んでもよい。前記混和剤組成物において、前記無機凝集剤の含有量は21~85重量であってもよい。本発明の他の側面は、セメント及び前記混和剤組成物を含むタイルセメントモルタル組成物を提供する。前記タイルセメントモルタル組成物において、前記混和剤組成物の含有量は0.2~2重量であってもよい。以下、本発明の一具現例によるタイルセメントモルタル用混和剤組成物について詳細に説明する。本発明の一具現例によるタイルセメントモルタル用混和剤組成物は、セルロースエーテル、ポリアクリルアミド系高分子凝集剤、及び無機凝集剤を含む。前記セルロースエーテルは、アルキルセルロース、ヒドロキシアルキルアルキルセルロース、及びヒドロキシアルキルセルロースからなる群から選択された少なくとも1種を含んでもよい。このようなセルロースエーテルは、例えば、メチルセルロース、ヒドロキシプロピルメチルセルロース、ヒドロキシエチルメチルセルロース、エチルヒドロキシエチルセルロース、及びヒドロキシエチルセルロースからなる群から選択された少なくとも1種を含んでもよい。前記メチルセルロースは、メチル基CH3置換度が27~32であり、前記ヒドロキシプロピルメチルセルロースは、メチル基CH3置換度が20~31であり、ヒドロキシプロピル基HPO置換度が1~11であり、前記ヒドロキシエチルメチルセルロースは、メチル基CH3置換度が20~31であり、ヒドロキシエチル基HEO置換度が1~12であり、前記エチルヒドロキシエチルセルロースは、ヒドロキシエチル基HEO置換度が40~70であり、前記ヒドロキシエチルセルロースは、ヒドロキシエチル基HEO置換度が40~70であってもよい。本明細書で、メチル基及びその他置換体の置換度とは、下記化学式のように、置換されたセルロースの反復単位を構成する元素の原子量総合において、それぞれの置換体を構成する元素の原子量総合の比率を意味する。以下、同じ意味で使われる。前記化学式1で、Rは互いに独立して、-CH3、-CH2CH3、-CH2CH2OHまたは-CH2CHOHCH3であり、nは1以上の整数である。2w/vの濃度を有する前記セルロースエーテル水溶液の粘度は、ブルックフィールド粘度計で、20°C及び20rpmの条件で測定するとき、10~200,000cps、例えば、2,000~120,000cpsである。前記セルロースエーテル水溶液の粘度が10cps未満であるならば、増粘効果が発現されずに望ましくなく、200,000cpsを超えれば、高粘度によって、作業性が非常に不良になって望ましくない。前記混和剤組成物において、前記セルロースエーテルの含有量は、15~69重量、例えば、30~50重量である。前記セルロースエーテルの含有量が15重量未満であるならば、保水性が不足し、タイルセメントモルタルの強度を確保し難く、69重量を超える場合には、ポリアクリルアミド系高分子凝集剤及び無機凝集剤の含有量が相対的に少なくなり、タイルセメントモルタルへの適用時、水要求量を上げられないだけではなく、経済性も確保し難い。前記ポリアクリルアミド系高分子凝集剤は、非イオン性ポリアクリルアミド、陽イオン性ポリアクリルアミド、及び陰イオン性ポリアクリルアミドからなる群から選択された少なくとも1種の化合物を含んでもよい。前記ポリアクリルアミド系高分子凝集剤は、平均粒径が互いに異なる2種以上のポリアクリルアミド系高分子凝集剤を含んでもよい。例えば、前記ポリアクリルアミド系高分子凝集剤は、平均粒径が20~100μmである小粒径ポリアクリルアミド系高分子凝集剤、及び平均粒径が150~250μmである大粒径ポリアクリルアミド系高分子凝集剤を、20:80~80:20重量、例えば、40:60~60:40重量の比率で含む。前記粒度範囲及び含有量比を有する小粒径ポリアクリルアミド系高分子凝集剤と、大粒径ポリアクリルアミド系高分子凝集剤とを使用することによって、タイルセメントモルタル内で、ポリアクリルアミド系高分子凝集剤の平均溶解速度を適切に調節し、練り返し時に、タイルセメントモルタルの反り抵抗性低下を抑制することができる。例えば、前記ポリアクリルアミド系高分子凝集剤の総量において、前記小粒径ポリアクリルアミド系高分子凝集剤の含有量比が20重量未満であるならば、ポリアクリルアミド系高分子凝集剤の平均溶解速度が過度に遅くなり、後粘度発現による作業性低下が起き、80重量を超えれば、ポリアクリルアミド系高分子凝集剤の平均溶解速度が過度に速くなり、初期練り性が好ましくないだけではなく、練り返し時に、反り抵抗性の維持が困難になる。また、前記混和剤組成物において、前記ポリアクリルアミド系高分子凝集剤の含有量は0.2~10重量であってもよい。前記ポリアクリルアミド系高分子凝集剤の含有量が0.2重量未満であるならば、反り抵抗性の確保及び水要求量の増加が困難であり、10重量を超えれば、タイルセメントモルタルの作業性及び接着強度の低下を招くことになる。前記無機凝集剤は、アルミン酸ナトリウム、アルミン酸カルシウム、及び硫酸アルミニウムからなる群から選択された少なくとも1種の化合物を含んでもよい。また、前記混和剤組成物において、前記無機凝集剤の含有量は、21~85重量であってもよい。前記無機凝集剤の含有量が21重量未満であるならば、水要求量を十分に高め難く、85重量を超えれば、前記混和剤組成物において、セルロースエーテルの含有量が相対的に少なくなり、保水性を確保し難いので、前記混和剤組成物を含むタイルセメントモルタルの強度低下を招くことになる。一方、本発明の一具現例は、前述の混和剤組成物、セメント及び骨材を含むタイルセメントモルタル組成物を提供する。本明細書で、用語タイルセメントモルタル組成物は、前述の混和剤組成物、セメント及び骨材を乾練りしたものを意味する。また本明細書で、用語タイルセメントモルタルは、前記タイルセメントモルタル組成物を水と混合して練ったものを意味する。前記のような構成を有するタイルセメントモルタルは、オープンタイムopentime及び水要求量が増加し、剪断力による反り抵抗性の低下が抑制されるという効果を得ることができる。以下、前記オープンタイム、水要求量及び剪断力による反り抵抗性の低下について詳細に説明する。オープンタイムこてを利用してセメントコンクリートなどの下地にタイルセメントモルタルを塗った時点からタイルを付ける時点まで、タイルセメントモルタル内の水は、ドライアウトdryout現象によって、持続的に下地及び空気中に移動することになる。それによって、タイルセメントモルタルは、経時的にだんだんと固くなり、ある時点になれば、タイルセメントモルタルの接着力が弱まってタイルを付けられなくなる。このように、タイルセメントモルタルを塗った時点からタイルを付ける直前までの最長開放可能時間をオープンタイムという。タイル施工者らは、作業の便利性のために、オープンタイムが可能な限り長いことを好む。タイルセメントモルタルのオープンタイムは、経時的にタイルセメントモルタルの表面に膜が形成されるスキニングskinning現状の発生程度と直接的に関連する。また、スキニング現象は、セメントの水和反応速度、及びタイルセメントモルタルの保水量及び/または保水性と密接な関係がある。一般的に、セメントの水和反応速度が遅いほど、タイルセメントモルタルの保水量及び保水力が大きいほど、オープンタイムが長いということができる。従来には、セメントの水和反応を遅延させ、オープンタイムを延長させるために水和反応遅延剤を使用してきた。しかし、水和反応遅延剤を使用する場合には、多少の添加量変動や、温度または湿度のような使用環境の変化によって、水和反応時間が過度に遅くなるなど、期待したほどの効果が得られず、品質管理が困難であるという問題点がある。水要求量タイルセメントのオープンタイムを延長させるための方法として、水練り水の量を増加させる方法を考慮することができる。しかし、一定の基準なしに水を増加させる場合には、タイルセメントモルタルの粘稠性consistencyが低下し、その使用が不可能になるために、粘稠性を維持しつつも、水要求量を効果的に増加させることができなければならない。水要求量を増加させることができる方法としては、i粉末度が高いセメント、iiフライアッシュまたはベントナイトのようなフィラ、iii粒度の小さな骨材などを使用する方法があるが、水要求量の増加効果が大きくなく、顕著な水要求量の増加を期待するためには、それらを多量に使用しなければならないという短所がある。本発明の一具現例によるタイルセメントモルタル用混和剤組成物は、タイルセメントモルタルに少量添加した場合にも、タイルセメントモルタルの水要求量を顕著に増加させ、オープンタイムを延長することができる。剪断力による反り抵抗性の低下タイル付け工事の現場では、タイルセメントモルタルの練り時に、作業者によって練り時間が長くなったり、練り後に一定時間経過すれば、再練りを行って使用する場合が往々に発生することになる。ところで、練り時間が長くなったり、あるいは再練りを行う場合には、タイルセメントモルタルの粘度が低くなり、反り抵抗性が低下する現象が起こるが、これを剪断力による反り抵抗性の低下という。このように、反り抵抗性が低下する現象は、有機増粘剤とセメントとの間、または有機増粘剤と無機充填剤との間に形成された凝集構造が崩れつつ生じる現象であり、初期凝集力が大きいほど、水要求量が大きいほど大きくなるのが一般的である。本発明の一具現例による混和剤組成物は、これに含まれたポリアクリルアミド系高分子凝集剤によって、水に溶解される速度が調節されることによって、タイルセメントモルタルに適用される場合、長時間の練り時または再練り時に発生する反り抵抗性の低下現象を抑制することができる。一方、施工されるタイルセメントモルタルの厚さが薄いほど、保水性確保のために、前述の混和剤組成物が多量使われ、前記タイルセメントモルタル組成物において、前記混和剤組成物の含有量は0.2~2重量であってもよい。前記混和剤組成物の含有量が0.2重量未満であるならば、添加効果が微小であり、2重量を超えれば、作業性が悪化し、保水性過剰によって、むしろオープンタイムが短縮される。前記セメントとしては、ポートランドセメントPortlandcement、フライアッシュセメントflyashcement、アルミニウム含有セメントaluminouscementなどの水硬性セメントが使われ、カラーセメントなども使われもする。また、必要な場合、半水石膏、消石灰、炭酸カルシウム及び/または粘土などが、前記セメントと共に、前記タイルセメントモルタルに使われもする。前記骨材としては、川砂、山砂、硅砂、軽量骨材例えば、パーライトpearliteなどが使われもする。前記骨材の配合量は、セメントの重量対比で30~300重量である。以下、実施例を挙げて、発明についてさらに詳細に説明するが、本発明がかような実施例に限定されるものではない。実施例1-1~1-6及び比較例1-1~1-5:タイルセメントモルタル用混和剤組成物の製造セルロースエーテル、ポリアクリルアミド系高分子凝集剤及び無機凝集剤を下記表1の重量比で配合して混和剤組成物を製造した。前記セルロースエーテルとしては、メチル基置換度が23であり、ヒドロキシエチル基置換度が8.5であり、ブルックフィールドBrookfield粘度計で、20°C及び20rpmの条件で測定した2w/v水溶液の粘度が、25,000cpsであるヒドロキシエチルメチルセルロースHEMCを使用した。1:陰イオン性であり、ブルックフィールドBrookfield粘度計で、20°C及び20rpmの条件で測定した1w/v水溶液の粘度が4,000cpsであり、平均粒径が63μmである。2:陰イオン性であり、ブルックフィールドBrookfield粘度計で、20°C及び20rpmの条件で測定した1w/v水溶液の粘度が4,000cpsであり、平均粒径が200μmである。実施例2-1~2-6及び比較例2-1~2-5:タイルセメントモルタルの製造製造例1:タイルセメントモルタル組成物の製造混和剤組成物未添加セメントアジアセメント社製、普通ポートランドセメント:砂:炭酸カルシウム:RDPredispersiblepolymerpowder、Wacker社、VinapasRE5012Tを35:59:3:3の重量比で混合し、混和剤組成物が添加されていないタイルセメントモルタル組成物を製造した。製造例2:混和剤組成物の添加前記製造例1で製造したタイルセメントモルタル組成物試料に、前記実施例1-1~1-6及び比較例1-1~1-5のうちいずれか1つの実施例または比較例で製造した混和剤組成物を、1重量の比率で添加した後で乾練りした。実施例2-1~2-6及び比較例2-1~2-5について、混和剤組成物の種類を変えつつ、前記過程を反復した。製造例3:タイルセメントモルタルの製造前記製造例2で製造したタイルセメントモルタル組成物試料それぞれに水を注いだ後、機械ミキサを利用して、1分30秒間ミキシングしてタイルセメントモルタルを製造した。このとき、水は、それぞれのタイルセメントモルタルが、同じ粘度500±50kcpsを示すように適当量添加した。評価例前記実施例2-1~2-6及び比較例2-1~2-5で製造したそれぞれのタイルセメントモルタルの物性を、下記のような方法で評価し、その評価結果を下記表2に示した。1水要求量タイルセメントモルタルのブルックフィールド粘度が500±50kcpsになるように水を添加し、このとき、添加された水の総量を混練されたタイルセメントモルタルの量に対する百分率で表示し、これを水要求量とした。2保水性KSL1592によって、タイルセメントモルタルの保水性を評価した。保水性は、タイルセメントモルタルに保存された水の量を、添加された水の量に対する百分率で表示したものである。3反り抵抗性EN1308によって、タイルセメントモルタルの反り抵抗性を評価した。モルタルミキサを使用して、タイルセメントモルタルの練りを遂行し、練り直後一次、再練り直後二次、及びさらなる再練り直後三次の反りをそれぞれ評価した。このとき、再練り時間はそれぞれ1分とした。反りが小さいほど反り抵抗性が大きいことを意味する。4オープンタイムタイルセメントモルタルをコンクリート下地に塗った後、その上に1分間隔で陶器質タイルを位置させた後、これを2Kgの錘で押さえつけた後で離したとき、タイルの接触面積の約50にタイルセメントモルタルが付いているまでの総経過時間をオープンタイムとした。5接着強度EN1348によって、タイルセメントモルタルをコンクリート下地に塗った後、その上に5分後、磁器質タイルを付けた後、28日経過後、前記タイルセメントモルタルと磁器質タイルとの接着強度を測定した。このとき、養生は、乾燥養生だけを実施した。前記表2を参照すれば、実施例2-1~2-6で製造した混練されたタイルセメントモルタルは、三次練り後にも、反り抵抗性が維持されたのに対し、比較例2-1,2-3及び2-4で製造した混練されたタイルセメントモルタルは、三次練り後には、反り抵抗性が維持されていない。一方、比較例2-2で製造した混練されたタイルセメントモルタルは、過度に固く、物性評価自体が不可能であり、比較例2-5で製造した混練されたタイルセメントモルタルは、実施例2-6で製造した混練されたタイルセメントモルタルに比べ、反り抵抗性には優れるが、水要求量、オフタイム及び接着強度は、劣ると分かった。前述のように、セルロースエーテル、ポリアクリルアミド系高分子凝集剤及び無機凝集剤を含む本発明の一具現例による混和剤組成物を、タイルセメントモルタルに適用すれば、タイルセメントモルタルの濡れ特性が上昇してオープンタイムが延び、タイルセメントモルタルの水要求量が増加して施工面積が拡大し、材料使用量が減少して経済的になり、水要求量が増加することによって、骨材間の摩擦力が低減し、高い水要求量にもかかわらず、タイルセメントの反り抵抗性が大きくなって作業が簡便になり、練り返し時に、反り抵抗性の低減幅が小さいので、安定した作業時間が確保され、品質管理が容易になる。本発明は、実施例を参考にして説明したが、それらは例示的なものに過ぎず、本技術分野の当業者であるならば、それらから多様な変形及び均等な他の実施例が可能であるという点を理解するであろう。従って、本発明の真の技術的保護範囲は、特許請求の範囲の技術的思想によって決まるものである。"